(57)【要約】【課題】高いバリア性を保持しながら、易開封性を有し、レトルトなどの前後でも任意のカット性を有する易開封包装袋を提供する。【解決手段】少なくとも基材と、２層以上の多層構成からなるシーラント層とからなる積層シートを、前記シーラント層を内面とし、シールしてなる易開封包装袋であって、前記多層構成からなるシーラント層の基材側とは反対側の最上層を除き、少なくとも一つの層に色素を有することを特徴とする易開封包装袋。【選択図】図１
2018034841.tif 000002
【特許請求の範囲】
【請求項１】
少なくとも基材層とシーラント層とからなる積層シートを、前記シーラント層を内面とし、シールしてなる易開封包装袋であって、
前記シーラント層が、２層以上の多層構成からなり、
シーラント層の基材層側とは反対側の最上層を除く、少なくとも１つの層が色素を有しており、
この色素を有する層に、傷加工部が設けられていることを特徴とする易開封包装袋。
【請求項２】
前記２層以上の多層構成からなるシーラント層において、全体の厚みが３０μｍ以上であることを特徴とする請求項１に記載の易開封包装袋。
【請求項３】
少なくとも基材層とシーラント層とからなる積層シートを、前記シーラント層を内面とし、シールしてなる易開封包装袋の製造方法であって、
前記シーラント層を、２層以上の多層構成とし、
シーラント層の基材層側とは反対側の最上層を除く、少なくとも１つの層が色素を有してなり、
前記積層シートに対して、前記シーラント層側からレーザ光を照射して、前記色素を有する層に傷加工部を形成することを特徴とする易開封包装袋の製造方法。
【発明の詳細な説明】
【技術分野】
【０００１】
本発明は、易開封性を有する包装袋に関する。
【背景技術】
【０００２】
プラスチック材料を用いた包装袋は、さまざまな食品や菓子類、洗剤などの生活用品やその他の物品、液体などの用途に幅広く用いられている。そして、包装袋の内容物を取り出そうとする場合には、容器の端部に設けられた切込みをきっかけにして袋を切り裂いて開封するか、あるいは開封を容易にする手段が設けられている場合には、それに沿って開封する方法がある。
【０００３】
一般に、そのような開封を容易にする手段が設けられている包装袋のことを易開封包装袋と呼ぶ。
【０００４】
易開封の手段としては、製袋の過程でプラスチック糸やカットテープをシーラントフィルムの内側に固定する方法（例えば、特許文献１）や、一軸延伸フィルムの配向性を利用するもの（例えば、特許文献２）、発泡した基材を外装材として用いるもの（例えば、特許文献３）などが知られている。
【０００５】
また従来、積層体からなる易開封包装袋においては、積層体にハーフカットのような傷加工を施し、この傷加工部に近接する位置に包装袋端部からの引き裂きを開始するための切込みを形成した構成などが知られている。
【０００６】
このような傷加工を施す手段として、例えば特許文献４に見られるようなレーザを用いた方法などが知られているが、これはレーザ光の照射によって基材の一部を焼き飛ばす技術である。
【０００７】
すなわち、レーザ光を基材側から照射し、基材を部分的に切断していくものであるが、このような手法では、特にバリア性を求められる包装袋の場合には、アルミニウム箔を用いない構成に対しては、バリア性保持という点で課題があった。
【０００８】
また、実際に包装袋を開封する際のカット性においても、シーラント層が厚い場合には特に、レーザ光によって形成された傷加工部に追従して切断できない場合があった。
【先行技術文献】
【特許文献】
【０００９】
【特許文献１】特開昭５９−１３６２３７号公報
【特許文献２】特開昭５９−２２９３３５号公報
【特許文献３】実開平７−９７６６号公報
【特許文献４】実開昭６０−１１０１６９号公報
【発明の概要】
【発明が解決しようとする課題】
【００１０】
本発明は、このような状況に鑑み、高いバリア性を保持しながら、易開封性を有し、レトルトなどの前後でも任意のカット性を有する易開封包装袋を提供しようとするものである。
【課題を解決するための手段】
【００１１】
本発明はこれらの課題を解決すべくなされたものである。
すなわち、請求項１に記載の発明は、少なくとも基材層とシーラント層とからなる積層シートを、前記シーラント層を内面とし、シールしてなる易開封包装袋であって、前記シーラント層が、２層以上の多層構成からなり、シーラント層の基材層側とは反対側の最上層を除く、少なくとも１つの層が色素を有しており、この色素を有する層に、傷加工部が設けられていることを特徴とする易開封包装袋である。
【００１２】
請求項２に記載の発明は、前記２層以上の多層構成からなるシーラント層において、全体の厚みが３０μｍ以上であることを特徴とする請求項１に記載の易開封包装袋である。
【００１３】
請求項３に記載の発明は、少なくとも基材層とシーラント層とからなる積層シートを、前記シーラント層を内面とし、シールしてなる易開封包装袋の製造方法であって、
前記シーラント層を、２層以上の多層構成とし、シーラント層の基材層側とは反対側の最上層を除く、少なくとも１つの層が色素を有してなり、前記積層シートに対して、前記シーラント層側からレーザ光を照射して、前記色素を有する層に傷加工部を形成することを特徴とする易開封包装袋の製造方法である。
【発明の効果】
【００１４】
本発明によれば、易開封性を損なうことなく、アルミニウム箔などを用いないバリア性を有する包装袋などについても、提供することが可能となる。また、透明な基材を用いた包装袋において、シーラント層による遮光性を付与することが可能となる。
【図面の簡単な説明】
【００１５】
【図１】本発明の易開封包装袋用積層シートの構成例を示す断面図である。
【図２】本発明の易開封包装袋用積層シートの別の構成例を示す断面図である。
【図３】本発明の傷加工方法の例を示す概念図である。
【図４】本発明の易開封包装袋の一例を示す平面図である。
【発明を実施するための形態】
【００１６】
以下、本発明の実施形態について、図面を参照して詳細に説明する。尚、図中共通する項目については、同一の番号を附している。
【００１７】
図１並びに図２は、本発明の易開封包装袋に用いる積層シートの構成例を示す断面図である。
【００１８】
図１は、基材１１に対し、二層構成のシーラント層１４が設けられている例を示しており、図２では、基材１１に対し、三層構成のシーラント層１４が設けられている例を示している。
【００１９】
ここで、基材１１は、例えばプラスチックフィルムや紙、不織布、アルミニウム箔などを使用することができ、プラスチックフィルムの例としては、ポリエチレンテレフタレートフィルム、ポリエチレンナフタレートフィルムなどのポリエステルフィルム、ポリプロピレンなどのポリオレフィンフィルム、ポリスチレンフィルム、６−ナイロンなどのポリアミドフィルム、ポリカーボネートフィルム、ポリアクリロニトリルフィルム、ポリイミドフィルム、ポリビニルアルコールフィルム、ポリ塩化ビニリデンフィルムなどが挙げられるが、機械的強度や寸法安定性を有するものであれば、特に限定されるものではない。特に二軸延伸されたフィルムなどが好ましく、基材フィルムの厚みとしては、加工性を考慮すると、１０〜５０μｍの範囲であることが好ましい。
【００２０】
また、基材１１には、必要に応じて適宜印刷層などを設けることができる。印刷層とし
ては、ウレタン系、アクリル系、ニトロセルロース系、ゴム系など従来公知のバインダー樹脂に各種顔料、体質顔料および可塑剤、乾燥剤、安定剤などが任意に添加されてなるインキなどを用いて構成することができる。
【００２１】
印刷方法としては、例えば、オフセット印刷、グラビア印刷、フレキソ印刷、シルクスクリーン印刷、インクジェット印刷など従来公知の手法を任意に用いることができる。
【００２２】
また、基材１１の表面には、予めコロナ処理やオゾン処理といった易接着処理が施されてあってもよい。
【００２３】
更には、基材１１には、バリア層が設けられてあっても良く、例えば、アルミニウム箔をラミネートして設けたものや、真空蒸着法などの真空堆積法によって形成されたアルミニウムなどの金属類や無機酸化物からなる薄膜などを有する構成となっていても良い。
【００２４】
また例えば、ポリエステルフィルム、ポリプロプレンフィルム、ナイロンフィルム、エチレン−ビニル共重合体フィルムなどの中間フィルムが積層されてあっても良い。またこれらの積層物の層間に接着層などが設けられてあっても良い。
【００２５】
上述の無機酸化物の例としては、酸化ケイ素、酸化アルミニウム、酸化マグネシウム、酸化カルシウム、酸化カリウム、酸化錫、酸化ナトリウム、酸化ホウ素、酸化チタン、酸化鉛、酸化ジルコニウム、酸化イットリウムなどの金属酸化物などを挙げることができる。
【００２６】
シーラント層１４は、ポリオレフィン系樹脂を用いることができ、具体的には、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−メタクリル酸共重合体（ＥＭＡＡ）、エチレン−アクリル酸共重合体（ＥＡＡ）、エチレン−酢酸ビニル共重合体（ＥＶＡ）、アイオノマー、ポリプロピレン（ＰＰ）などを例として、挙げることができる。
【００２７】
但し、２層以上の多層構成からなるシーラント層１４の内、少なくとも基材層１１側とは反対側の最上層については、傷加工処理に用いられるレーザ光に対し、透明であることが望ましい。
【００２８】
また、２層以上の多層構成からなるシーラント層１４は、基材層１１側とは反対側の最上層を除く、いずれかの層が色素を含む色素含有ポリオレフィン層１２となっている。
【００２９】
色素含有ポリオレフィン層１２に用いられる色素としては、例えば、酸化チタン、亜鉛華、リトポン、鉛白などの白色顔料や、カーボンブラックなどの顔料、更には傷加工処理で用いられるレーザ光の波長域に吸収特性を有する色素や添加剤であれば、いずれも用いることができる。
【００３０】
傷加工処理に用いられるレーザとしては、加工適性を有するものはいずれも用いることが可能であるが、ＣＯ２レーザを用いることが好ましいと言える。
【００３１】
従って、色素や添加剤が有する光吸収特性としては、１０．６μｍの赤外線領域に吸収特性を有することが望ましい。
【００３２】
また、これらの色素または添加剤は、単独あるいは混合物として添加されていても良い。
【００３３】
上述の構成からなるシーラント層１４は、多層構成の総厚として、３０μｍ以上の膜厚を有することが望ましい。この理由については、実施例のところで説明する。
【００３４】
多層構成からなるシーラント層１４は、それぞれの層を単独で押出し機などにより製膜されたものを用いても良いが、複数層を共押出ししたフィルムとして用いても良い。
【００３５】
シーラント層１４に含まれる色素含有ポリオレフィン層１２は、傷加工部１５を有しており、この傷加工部１５を設けることにより、包装袋にカット性が付与され、易開封包装袋とすることができる。
【００３６】
傷加工部１５を設ける方法の例としては、図３に示すように、積層シート１０のシーラント層側からレーザ光３１を照射する。
【００３７】
これにより、基材１１側からレーザ光を照射する場合と異なり、基材やバリア層などへのダメージを与える事無く、傷加工を施すことが可能となり、またシーラント層１４の最上層であるポリオレフィン層１３は、レーザ光３１に対して透明であるため、ポリオレフィン層１３を透過し、色素含有ポリオレフィン層１２にのみ傷加工部１５を形成することが可能となる。
【００３８】
従って、バリア性を有する基材１１を用いた場合においても、バリア性を損なうこと無く、シーラント層１４への傷加工が可能となり、更にはシーラント層１４が厚い場合であっても、シーラント層１４の伸びなどによる開封性の不具合を無くすことができる。
【００３９】
ここで、傷加工部１５は、レーザ光源３０から射出されたレーザ光３１によって、形成されるため、いかなる形状、パターン状にも形成することが可能であり、例えば、点線、破線、Ｖ字型などをはじめ、連続線として形成することも可能であると同時に、直線状や曲線状など、任意に設けることが可能である。
【００４０】
図４は、このようにして得られた積層シート（１０、２０）を用いて、作製される易開封包装袋の例を示す図である。
【００４１】
ここでは、四方シール袋を例として示したが、必ずしもこれらに限定されるものではなく、三方シール袋や底テープを付加したスタンディングパウチ形状など、いずれの形状のものであっても良い。
【００４２】
また、傷加工部１５によって形成される切り取り線部４２がシール部４１に係る場合には、切り取り線部４２の概ね延長にあたるシール部４１の端部に切込み４３などが形成されてあってもよい。
【００４３】
切込み４３の形状としては、特に限定されるものではなく、直線、半円形、三角形（Ｖ字）、Ｕ字形、四角形、五角形など、任意の形状に設けることが可能である。
【実施例】
【００４４】
各実施例並びに比較例で用いた積層シートの構成例を、表１に示した。
【００４５】
【表１】
2018034841.tif 000003
【００４６】
表中、透明蒸着フィルムと記されているものは、酸化アルミニウムを蒸着したフィルムを示しており、ＰＥはポリエチレンを、ＰＰはポリプロピレンを示しており、ＮＹはナイ
ロンフィルムを、Ａｌはアルミニウム箔を示している。
【００４７】
また、表中に示されている矢印は、積層シートに対して、レーザ光による傷加工処理を実施する際の、レーザ光の照射方向を示している。
【００４８】
また、それぞれの傷加工部形成ためのレーザ加工機としては、株式会社キーエンス社のＭＬＺ９５１０  ３０Ｗを使用し、出力７５％、速度１，０００ｍｍ／ｓで、それぞれ加工した。
【００４９】
（実施例１）
厚さ１２μｍのポリエチレンテレフタレート（以下、ＰＥＴと表記）に酸化アルミニウムを蒸着した基材を用意し、この基材に対しシーラント層として、ポリエチレン（以下、ＰＥと表記）に対して酸化チタンを５重量％添加した１５μｍ厚の白ＰＥと、１５μｍ厚のＰＥを積層して積層シートを得た。
【００５０】
積層シートのシーラント層側（ＰＥ側）からレーザ光による傷加工を実施した後、シール加工して三方パウチを作製した。
【００５１】
（実施例２）
実施例１と同様の基材に対し、シーラント層として、厚さ１５μｍのＰＥと、ＰＥに対して亜鉛華を５重量％添加した１５μｍ厚の白ＰＥと、厚さ１５μｍのＰＥと、を積層して積層シートを得た。
【００５２】
積層シートのシーラント層側からレーザ光による傷加工を実施した後、シール加工して三方パウチを作製した。
【００５３】
（実施例３）
実施例１と同様の基材に対し、シーラント層として、厚さ２０μｍのポリプロピレン（以下、ＰＰと表記）と、ＰＰに対してリトポンを５重量％添加した１０μｍ厚の白ＰＰと、厚さ２０μｍのＰＰと、を積層して積層シートを得た。
【００５４】
積層シートのシーラント層側からレーザ光による傷加工を実施した後、シール加工して三方パウチを作製した。
【００５５】
（実施例４）
実施例３における白ＰＰを、ＰＰに対してカーボンブラックを５重量％添加した黒ＰＰとした以外は、実施例３と同様にして、三方パウチを作製した。
【００５６】
（実施例５）
厚さ１２μｍのＰＥＴに、厚さ１５μｍのナイロンフィルム（ＮＹ）と、厚さ９μｍのアルミニウム箔（以下、Ａｌと表記）と、をラミネートした基材を用意し、この基材に対しシーラント層として、ＰＰに対して酸化チタンを５重量％添加した４０μｍ厚の白ＰＰと、厚さ２０μｍのＰＰとを積層して、積層シートを得た。
【００５７】
積層シートのシーラント層側からレーザ光による傷加工を実施した後、シール加工して三方パウチを作製した。
【００５８】
（実施例６）
実施例５と同様の基材に対し、シーラント層として、厚さ２０μｍのＰＰと、ＰＰに対して５重量％の鉛白を添加した２０μｍ厚の白ＰＰと、厚さ１０μｍのＰＰと、を積層し
て、積層シートを得た。
【００５９】
積層シートのシーラント層側からレーザ光による傷加工を実施した後、シール加工して三方パウチを作製した。
【００６０】
（実施例７）
厚さ１２μｍのＰＥＴに、厚さ９μｍのＡｌをラミネートした基材を用意し、実施例６におけるシーラント層の白ＰＰを、ＰＰに対して酸化チタンを５重量％添加した白ＰＰとする以外は実施例６と同様のシーラント層を用いて、積層シートを得た。
【００６１】
積層シートのシーラント層側からレーザ光による傷加工を実施した後、シール加工して三方パウチを作製した。
【００６２】
（比較例１）
厚さ１２μｍのＰＥＴに、酸化アルミニウムを蒸着した基材を用意し、この基材に対し、シーラント層として、厚さ２０μｍのＰＰと、ＰＰに対しカーボンブラックを５重量％添加した２０μｍ厚の黒ＰＰと、厚さ２０μｍのＰＰと、を積層して、積層シートを得た。
【００６３】
積層シートには、レーザ光による傷加工を施さずに、シール加工して三方パウチを作製した。
【００６４】
（比較例２）
実施例７における、レーザ光による傷加工を省略した以外は、実施例７と同様にして、三方パウチを作製した。
【００６５】
（比較例３）
比較例１と同様の基材を用意し、この基材に対し厚さ３０μｍのＰＥを積層して、積層シートを得た。
【００６６】
積層シートに対して、基材側からレーザ光による傷加工を実施した後、シール加工して、三方パウチを作製した。
【００６７】
（比較例４）
比較例３における、厚さ３０μｍのＰＥを、厚さ６０μｍのＰＥとした以外は、比較例３と同様にして、三方パウチを作製した。
【００６８】
（比較例５）
比較例３における、厚さ３０μｍのＰＥを、厚さ５０μｍのＰＰとした以外は、比較例３と同様にして、三方パウチを作製した。
【００６９】
（比較例６）
比較例３における、厚さ３０μｍのＰＥを、厚さ６０μｍのＰＰとした以外は、比較例３と同様にして、三方パウチを作製した。
【００７０】
（比較例７）
実施例５と同様の基材を用意し、この基材に対し、厚さ６０μｍのＰＰを積層して、積層シートを得た。
【００７１】
積層シートに対して、基材側からレーザ光による傷加工を施した後、シール加工して、
三方パウチを作製した。
【００７２】
（比較例８）
比較例７における、厚さ６０μｍのＰＰを、厚さ５０μｍのＰＥとした以外は、比較例７と同様にして、三方パウチを作製した。
【００７３】
（比較例９）
実施例１における、シーラント層の厚さ１５μｍのＰＥを、厚さ１０μｍのＰＥとした以外は、実施例１と同様にして、三方パウチを作製した。
【００７４】
（評価方法）
実施例１から実施例７、並びに比較例１から比較例９で作製した三方パウチに対し、カット性の評価、および酸素バリア性の評価を実施した。
【００７５】
ここで、カット性の評価とは、開封を試みた際のレーザによる傷加工を施した切り取り線部からのズレの有無や、フィルムの伸びの有無を目視によって判定するもので、
問題がない場合は、◎
カットはできるが切り取り線部からのズレがある場合は、○
フィルムの伸びなどで、カットが困難な場合は、×
と判定した。
【００７６】
また、これらのカット性の評価は、１００℃、３０分のスプレー式レトルト試験の実施前後や、１００℃の沸騰したお湯に５分間浸漬した後、引き上げ直後でのカット性を評価する湯煎試験の前後、並びに水を２００ｍｌ内包したパウチを６００Ｗの電子レンジで、３分間加熱した後、取り出し直後にカット性を評価するレンジ試験の前後での評価を実施した。
【００７７】
但し、基材として、Ａｌを用いた構成については、レンジ試験を実施していない。これは、アルミニウム箔の影響によるレンジ内でのスパークなどが危惧されるためである。
【００７８】
酸素バリア性の評価については、それぞれのサンプルに対し、レーザによる傷加工部を最も多く含む領域を対象とし、ＭＯＣＯＮ法により、温度２０℃、湿度６５％ＲＨ環境下での酸素透過度（ｃｃ／ｍ２／ｄａｙ／ａｔｍ）の評価を実施した。
【００７９】
それぞれの評価結果については、表２に示した
【００８０】
【表２】
2018034841.tif 000004
【００８１】
表２の実施例１〜７の結果から明らかな通り、積層シートのシーラント側からレーザ加工を実施した場合には、色素含有ポリオレフィン層に添加される色素が、酸化チタン、亜鉛華、リトポン、鉛白といった白色顔料を用いた場合であっても、カーボンブラックのような黒色顔料を用いた場合であっても、同様にレーザ光を用いた傷加工の効果を発揮しており、良好なカット性を示している。
【００８２】
また、色素含有ポリオレフィン層を含むシーラント層は、２層であってもまた３層であっても、カット性やバリア性は良好な結果を示しており、２層以上の構成であれば問題はないと言える。
【００８３】
これに対し、積層シートの基材側からレーザ加工を実施した場合には、比較例３〜６に示すように、シーラント層の厚さに関係なく、酸素バリア性が低下している。
【００８４】
但し、基材側に、９μｍのアルミニウム箔を設けた場合には、基材側からレーザ加工を施した場合であっても、高い酸素バリア性を示している。
【００８５】
しかし、比較例３〜８の結果から判るとおり、基材側からレーザ加工を施した場合には、いずれの構成においても、カット性に課題を残しており、本発明の易開封包装袋に見られる性能は得られていない。
【００８６】
また、比較例１及び比較例２から判るとおり、レーザ光による傷加工を実施しない構成においては、カット性が悪く、使用できる構成とは言えない。
【００８７】
更に、実施例１と比較例９との結果から判るとおり、レーザ光による傷加工をシーラント層側から実施した場合において、シーラント層の総厚が３０μｍ以上の場合には、高い酸素バリア性とカット性とを両立した結果となっているが、３０μｍよりも薄い場合には、酸素バリア性が低下し、十分な効果を発揮できないことが判った。
【００８８】
以上の結果より、本発明の易開封包装袋を用いることにより、シーラント層の総厚が３０μｍ以上という厚い構成であっても、良好なカット性が得られ、尚且つアルミニウム箔を用いない構成であっても十分な酸素バリア性を有する易開封包装袋を提供することができる。
【符号の説明】
【００８９】
１０、２０  …  積層シート
１１  …  基材層
１２  …  色素含有ポリオレフィン層
１３  …  ポリオレフィン層
１４  …  シーラント層
１５  …  傷加工部
３０  …  レーザ光源部
３１  …  レーザ光
４０  …  易開封包装袋
４１  …  シール部
４２  …  切り取り線部
４３  …  切込み
【図１】
2018034841.tif 000005
【図２】
2018034841.tif 000006
【図３】
2018034841.tif 000007
【図４】
2018034841.tif 000008